СПОСОБ ПРОГНОЗИРОВАНИЯ ХАРАКТЕРИСТИК ОГНЕСТОЙКОСТИ ДЛЯ СТЕНОВОЙ ПЛИТЫ

1. Огнестойкая гипсовая плита, содержащая:
затвердевшую гипсовую композицию, расположенную между двумя обшивочными листами, содержащую переплетенную матрицу затвердевшего гипса, образованную из суспензии, содержащей по меньшей мере строительный гипс и воду;
указанная суспензия имеет отношение воды к строительному гипсу от примерно 0,7 до примерно 2,0; и
3
3
3
3
указанная плита имеет плотность от примерно 384,4 кг/м (24 фунт/фут) до примерно 640,7 кг/м (40 фунт/фут), и при толщине примерно 1,59 см (⅝ дюйма) сопротивление к протаскиванию гвоздя по меньшей мере 311,4 Н (70 фунтов силы), по результатам определения в соответствии с ASTM C473-09, и показатель предела огнестойкости (FEI) более примерно 52 мин.
2. Огнестойкая гипсовая плита по п. 1, отличающаяся тем, что затвердевшая гипсовая композиция содержит желатинизированный крахмал в количестве более примерно 1% относительно массы строительного гипса.
3. Огнестойкая гипсовая плита по п. 1 или 2, отличающаяся тем, что затвердевшая гипсовая композиция содержит загуститель, выбранный из кварцевой пыли, портландцемента, золы-уноса, глины, мелкодисперсных целлюлозных частиц или высокомолекулярного полимера, или любой их смеси.
4. Огнестойкая гипсовая плита по п. 3, отличающаяся тем, что содержание загустителя составляет менее примерно 10% по массе относительно массы строительного гипса.
5. Огнестойкая гипсовая плита по любому из пп. 1-4, отличающаяся тем, что композиция дополнительно содержит частицы с высоким коэффициентом теплового расширения.
6. Огнестойкая гипсовая плита по п. 5, отличающаяся тем, что частицы с высоким коэффициентом теплового расширения представляют собой вермикулит.
3
3
3
3
7. Огнестойкая гипсовая плита по любому из пп. 1-6, отличающаяся тем, что гипсовая плита имеет плотность от примерно 384,4 кг/м (24 фунт/фут) до примерно 528,6 кг/м (33 фунт/фут).
8. Огнестойкая гипсовая плита по любому из пп. 1-7, отличающаяся тем, что гипсовая плита имеет показатель предела огнестойкости (FEI) по меньшей мере на 3 мин больше, чем плита, содержащая затвердевший гипс, полученный с отношением воды к строительному гипсу менее примерно 0,7.
9. Огнестойкая гипсовая плита, содержащая:
затвердевшую гипсовую композицию, расположенную между двумя обшивочными листами, содержащую переплетенную матрицу затвердевшего гипса, образованную из суспензии, содержащей по меньшей мере строительный гипс и воду;
указанная суспензия имеет отношение воды к строительному гипсу от примерно 1,2 до примерно 2,0;
3
3
3
3
указанная плита имеет плотность от примерно 384,4 кг/м (24 фунт/фут) до примерно 640,7 кг/м (40 фунт/фут), и при толщине примерно 1,59 см (⅝ дюйма) сопротивление к протаскиванию гвоздя по меньшей мере 311,4 Н (70 фунтов силы), по результатам определения в соответствии с ASTM C473-09, и показатель предела огнестойкости (FEI) более примерно 54 мин.
10. Способ получения огнестойкой гипсовой плиты, включающий:
получение смеси по меньшей мере строительного гипса и воды,
нанесение полученной суспензии на первый лист,
укладку второго листа на суспензию с получением заготовки плиты, имеющей два обшивочных листа,
разрезание заготовки плиты на плиты заданных размеров после затвердевания суспензии, достаточного для разрезания, и
высушивание плиты;
указанная суспензия имеет отношение воды к строительному гипсу от примерно 0,7 до примерно 2,0;
3
3
3
3
высушенная плита имеет плотность от примерно 384,4 кг/м (24 фунт/фут) до примерно 640,7 кг/м (40 фунт/фут), и при толщине примерно 1,59 см (⅝ дюйма) сопротивление к протаскиванию гвоздя по меньшей мере 311,4 Н (70 фунтов силы), по результатам определения в соответствии с ASTM C473-09, и показатель предела огнестойкости (FEI) более примерно 52 мин.